(57)【要約】  本発明は、芳香環飽和に対するエチレン飽和比が３，５００よりも大きい値を示す触媒系に関する。本触媒系は２成分を含み、この各成分が約１〜約１２の拘束係数（Constraint  Index）を有する結晶モレキュラーシーブおよび第VIII族金属に有効な量を含む。本触媒系は、特にエチルベンゼン変換／キシレン異性化反応に利用することができる。本触媒系は、競争的イオン交換により第VIII族金属をモレキュラーシーブに取り込むことにより調製することができる。【選択図】図１
2008508088.tif 000002
【特許請求の範囲】
【請求項１】
３，５００より大きな芳香族環飽和に対するエチレン飽和比を示す２成分触媒系であって、
（ａ）前記触媒系の容積で５％以上存在し、エチルベンゼン変換に有効であり、約１〜約１２の束縛指数（Constraint  Index）を有する第１モレキュラーシーブおよび有効量の第VIII族金属を含む第１成分、および
（ｂ）キシレン異性化に有効であり、約１〜約１２の束縛指数（Constraint  Index）を有する第２モレキュラーシーブおよび有効量の第VIII族金属を含む第２成分
を含む、２成分触媒系。
【請求項２】
前記第１成分、または前記第１成分および前記第２成分の両者が中孔サイズを有することを特徴とする請求項１に記載の２成分触媒系。
【請求項３】
前記第１モレキュラーシーブが大孔を有することを特徴とする請求項１に記載の２成分触媒系。
【請求項４】
前記第１成分、または前記第１成分および前記第２成分の両者が非アルミナ結合剤を含むことを特徴とする請求項１〜３のいずれか１項に記載の２成分触媒系。
【請求項５】
前記結合剤がシリカであることを特徴とする請求項４に記載の２成分触媒系。
【請求項６】
前記触媒系が１０，０００より大きな芳香族環飽和に対するエチレン飽和比を示すことを特徴とする請求項１〜５のいずれか１項に記載の２成分触媒系。
【請求項７】
前記第１成分が、前記触媒系の容積で１０％以上存在することを特徴とする請求項１〜６のいずれか１項に記載の２成分触媒系。
【請求項８】
前記第１成分に存在する前記第VIII族金属の量が、前記第１成分の重量に基づいて約０．０１〜０．０４重量％の範囲内の量であることを特徴とする請求項１〜７のいずれか１項に記載の２成分触媒系。
【請求項９】
前記第２成分に存在する前記第VIII族金属の量が、前記第２成分の重量に基づいて約０．００７５〜０．０２重量％の範囲内の量であることを特徴とする請求項１〜８のいずれか１項に記載の２成分触媒系。
【請求項１０】
前記第１成分および前記第２成分に存在する前記第VIII族金属がプラチナであることを特徴とする請求項１〜９のいずれか１項に記載の２成分触媒系。
【請求項１１】
前記第１モレキュラーシーブおよび前記第２モレキュラーシーブが、モルデナイト（mordenite）、ベータ（Beta）、ＭＣＭ−２２族モレキュラーシーブ、ＺＳＭ−５、ＺＳＭ−１１、ＺＳＭ−１２、ＺＳＭ−２２、ＺＳＭ−２３、ＺＳＭ−３４、ＺＳＭ−３５、ＺＳＭ−４８、およびＺＳＭ−５７からなる群から選択されることを特徴とする請求項１〜１０のいずれか１項に記載の２成分触媒系。
【請求項１２】
前記第１成分が、前記第２成分のα値の２倍以上のα値を有することを特徴とする請求項１〜１１のいずれか１項に記載の２成分触媒系。
【請求項１３】
前記第２成分が約３０以上のα値を有することを特徴とする請求項１〜１２のいずれか１項に記載の２成分触媒系。
【請求項１４】
請求項１〜１３のいずれか１項に記載の２成分触媒系を調製するプロセスであって、
（ｉ）前記第１モレキュラーシーブを非水素化金属カチオンおよび第VIII族金属カチオンを含有する第１供給水溶液と接触することにより、第VIII族金属を前記第１成分の前記第１モレキュラーシーブ内へ約０．０１〜約０．０４重量％の範囲の量でイオン交換する工程であって、
前記第１モレキュラーシーブ内に前記第VIII族カチオンをイオン交換するのに有効な条件下で、前記非水素化金属カチオンおよび第VIII族金属カチオンが、約５００〜約６，０００の範囲のモル比で供給水溶液に存在することを特徴とする工程、および
（ii）前記第２モレキュラーシーブを非水素化金属カチオンおよび第VIII族金属カチオンを含有する第２供給水溶液と接触することにより、第VIII族金属を前記第２成分の前記第２モレキュラーシーブ内へ約０．００７５〜約０．０２重量％の範囲の量でイオン交換する工程であって、
前記第２モレキュラーシーブ内に前記第VIII族カチオンをイオン交換するのに有効な条件下で、前記非水素化金属カチオンおよび第VIII族金属カチオンが、約５００〜約６，０００の範囲のモル比で供給水溶液に存在することを特徴とする工程
を含むプロセス。
【請求項１５】
前記第VIII族金属が競争的イオン交換により前記第１成分に取り込まれることを特徴とする請求項１４に記載の触媒系。
【請求項１６】
前記第１成分を、前記モレキュラーシーブをケイ素化合物と接触させて選択活性化されたモレキュラーシーブを得て、引き続き当該選択活性化されたモレキュラーシーブを石灰化することを含む操作の少なくとも１つに付されることにより修飾することを特徴とする請求項１４または１５に記載の触媒系。
【請求項１７】
前記第１成分が、３回の選択活性化操作に付されることを特徴とする請求項１６に記載の触媒系。
【請求項１８】
前記第VIII族金属が、前記選択活性化操作の完了後に前記触媒系に取り込まれることを特徴とする請求項１６または１７に記載の触媒系。
【請求項１９】
前記第１および第２供給溶液のｐＨが１０未満に維持されることを特徴とする請求項１４〜１８のいずれか１請求項に記載のプロセス。
【請求項２０】
前記第１モレキュラーシーブがシリカを用いて選択活性化され、前記供給溶液のｐＨが７未満に維持されることを特徴とする請求項１４〜１８のいずれか１項に記載のプロセス。
【発明の詳細な説明】
【技術分野】
【０００１】
本発明は、低い芳香環飽和と組み合わされた高いエチレン飽和活性を示す触媒系に関する。また、本発明は前記触媒系を用いたキシレンの異性化およびエチルベンゼンの変換のためのプロセスに関する。
【背景技術】
【０００２】
パラ−キシレンは、通常は選択的溶媒抽出による石油ナフサ、特に改質ガソリンのような原料物質から分離された、Ｃ8芳香族の混合物から誘導され得る貴重な化学原料である。これら原料からの前記Ｃ8芳香族留分は、かなり広範な組成を有するが、通常は１０〜３２重量パーセントのエチルベンゼン、および約５０重量パーセントのメタ異性体およびそれぞれ２５重量パーセントのパラおよびオルト異性体とに分離される残りのキシレンからなる。
【０００３】
個々の異性体生産物は、適当な物理的方法によって天然由来の混合物から分離することができる。エチルベンゼンは、費用のかかる操作であるが、分別蒸留により分離することができる。オルト−キシレンは分別蒸留により分離することができ、商業的にはその方法で生産されている。パラ−キシレンは分別析出、選択的吸着（例えば、パーレックス（商標）プロセス）、または膜分離により混合異性体から分離することができる。
【０００４】
パラ−キシレンの商業的使用が増大するにつれて、所望のパラ−異性体の収率を上げるために物理的分離と他のキシレンアイソマーの化学的異性化とを組合せることが益々重要になっている。しかしエチレンベンゼンの沸点がパラ−キシレンおよびメタ−キシレンの沸点と非常に接近しているために、蒸留によるＣ8芳香族供給原料からのエチルベンゼンの完全な除去は実際的ではない。したがって、全ての商業的キシレン異性化プロセスの重要な特徴は、原料のエチルベンゼンを有用な副生物に変換し、同時にキシレンから他の化合物への全ての変換を最小限に抑える性能である。
【０００５】
１つの商業的に成功したキシレン変換プロセスは米国特許４，８９９．０１１号に記載されている。ここでは、そのパラ−キシレン含量が涸渇したＣ8芳香族原料は２成分触媒系に接触させられる。第１触媒成分は脱エチル化により選択的にエチルベンゼンを変換してベンゼンを生成し、エチレンはエタンに変換される。一方、第２触媒成分は選択的にキシレンを異性化してパラ−キシレン含量を熱平衡値またはその近くまで上昇させる。第１触媒成分は、１２０℃において３０％の平衡性能のオルト−キシレンを吸着する性能に基づいて５０分を超えるオルト−キシレン吸着時間および０．６４±０．１１ｋＰａ（４．５±０．８ｍｍ水銀）オルト−キシレン分圧を有し、１〜１２の束縛指数（Constraint  Index）を有するゼオライトを含む。一方、第２成分は同条件下で１０分未満のオルト−キシレン吸着時間を有する束縛指数１〜１２のゼオライトを含む。好ましい態様において、第１触媒成分は１ミクロン以上の結晶サイズを有するＺＳＭ−５であり、第２触媒成分は０．０２〜０．０５ミクロンの結晶サイズを有するＺＳＭ−５である。また各触媒成分は水素化金属をも含む。
【０００６】
米国特許４，８９９，０１１号のプロセスに関する改善は米国特許５，６８９，０２７号に記述されている。ここで、前記２成分系における第１触媒成分は、０１１特許で引用される同試験条件下において１２００分を超える程度にまでそのオルト−キシレン吸着時間を増加させるために、コークス化により、又はより好ましくはシリカの表面コーティングの蓄積により予備選択活性化されている。そのような系を用いると、０１１特許のプロセスで得られるよりも著しく低いキシレン損失で、高いエチルベンゼン変換率が達成されることが見出された。ここでも、０２７特許で用いられる触媒成分は水素化金属を含む。
【０００７】
０１１特許及び０２７特許のプロセスで用いられる希金属含有ゼオライト触媒の１つの製造方法は米国特許再公表３１，９１９号に開示され、ゼオライトの結晶化後であって、最終触媒粒子の形成前でゼオライトの石灰化または蒸気化のいずれもの前に、ゼオライトを含むカチオン形状の希金属を取り込むことを含む。希金属がプラチナの場合、９１９特許の実施例により相対的に低いキシレン損失で改善されたエチルベンゼン変換が得られることが証明される。
【発明の開示】
【発明が解決しようとする課題】
【０００８】
上記のような最近の進歩にもかかわらず、平均して低いキシレン損失を達成するエチルベンゼン変換／キシレン異性化用の触媒を欲する継続した要求が依然としてある。したがって、例えば、プラチナ含有触媒はエチレン飽和には有効だが、それらは芳香環飽和も触媒する。さらに、芳香環飽和は低温で熱力学的に増強され、このため、触媒の予備スルフィド化、又はたとえ上昇した温度が生産予定および／またはサイクル時間悪影響を及ぼしても、上昇した温度における操作が必要とされる。
【課題を解決するための手段】
【０００９】
発明の要約
本発明においては、芳香環飽和に対するエチレン飽和比が３，５００を超える触媒系が提供される。本触媒系は２成分を含む。各成分は、約１〜約１２の束縛指数（Constraint  Index）を有する結晶性モレキュラーシーブおよび有効量の第VIII族金属（米国式分類）を含む。
【００１０】
好ましくは触媒系は１０，０００より大きな、より好ましくは２０，０００より大きな、さらにより好ましくは２５，０００より大きな、最も好ましくは３０，０００より大きな芳香環飽和に対するエチレン飽和比を示す。
【００１１】
もう１つの態様において、競争的なイオン交換により第VIII族金属をモレキュラーシーブに取り込むことによって２成分触媒系を生産するプロセスが提供される。本プロセスは、モレキュラーシーブへの第VIII族金属のイオン交換に有効な条件下で、例えばアンモニウムカチオンのような非水素化金属カチオンおよびプラチナカチオンのような第VIII族金属（日本式では第１０族）カチオンを含む水溶液を用いて、モレキュラーシーブを接触させることにより実施される。水溶液中の第VIII族金属に対する非水素化金属カチオンのモル比は、約５００〜約６０００の範囲内である。
【００１２】
さらなる態様において、本発明は、エチルベンゼンおよびキシレンを含む原料の異性化のためのプロセスを提供する。本プロセスは、有効な条件下で原料を１０，０００より大きな芳香環飽和に対するエチレン飽和比を示す触媒系に接触させることにより実施されるプロセスであって、
（ａ）約１〜約１２の束縛指数を有する結晶性モレキュラーシーブおよび有効量の第VIII族金属を含む第１成分を用いて、水素存在下でエチルベンゼン変換条件下で、原料を接触させる工程、および
（ｂ）約１〜約１２の束縛指数を有する結晶性モレキュラーシーブおよび有効量の第VIII族金属を用いて、キシレン異性化条件下で工程（ａ）のエチルベンゼンの涸渇した流出物を接触させる工程、
を含むプロセスである。
【発明を実施するための最良の形態】
【００１３】
発明の詳細な説明
本発明において、本触媒系用の芳香環飽和に対するエチレン飽和比は以下の式により決定される。
【００１４】
【数１】
2008508088.tif 000003
【００１５】
上記式において示される値は３４３℃（６５０°Ｆ）の温度、１０ｈ-1の重量時間当たり空間速度、１の水素／炭化水素モル比、および１，６５３ｋＰａ−ａ（２２５ｐｓｉｇ）全体圧の圧力で決定される。用いられる原料は、１３．０重量％エチルベンゼン、１．０重量％パラ−キシレン、６７．０重量％メタ−キシレン、および１９．０重量％オルト−キシレンからなるＣ8芳香族原料である。
【００１６】
原料
一般に、任意のエチルベンゼンおよびキシレンを含む芳香族Ｃ8混合物が本発明のプロセスへの原料として用いられる。一般的に、そのような混合物は、典型的に、約５〜６０重量％の範囲のエチルベンゼン含量、約０〜３５重量％の範囲のオルト−キシレン含量、約２０〜９５重量％の範囲のメタ−キシレン含量、および約０〜１５重量％の範囲のパラ−キシレンを有する。上記の芳香族Ｃ8混合物に加えて、前記原料は非芳香族炭化水素、すなわち約３０重量％までの量のナフセンおよびパラフィンを含有することができる。好ましい態様において本発明は、例えば石油ナフサを触媒で改質して得られるＣ8芳香族混合物を加工して、減少したエチルベンゼン含量および増加したパラ−キシレン含量の混合物を得る手段を提供する。本発明は、特にパラ−キシレン含量の少ないＣ8芳香族混合物を処理してパラ−キシレン濃度をほぼ熱平衡レベルまで上昇させるのに有効である。
【００１７】
本発明のプロセスは、２〜６０重量％のエチルベンゼン、例えば約４〜２０重量％エチルベンゼンを含むＣ8芳香族ストリームの異性化に特に好適である。この範囲は、改質ガソリンおよび熱分解ガソリン単位から誘導されるストリームのエチルベンゼン濃度をカバーする。本発明の触媒は、非抽出Ｃ8芳香族ストリームに存在するタイプのノルマルおよび分枝パラフィンの熱分解に適した高い活性をもつことができる。
【００１８】
触媒系
前記触媒系は、例えば原料ストリーム中のエチルベンゼンの選択的脱エチル化および脱エチル化により生成されたエチレンのエタンへの変換のような、エチルベンゼンを変換する第１の機能を有する第１成分、および原料中のキシレンを選択的に異性化する第２の成分を含む。前記第１触媒成分は、約１〜約１２の束縛指数および有効量の第VIII族金属を有する結晶性モレキュラーシーブを含む。第１成分は通常、原料中のキシレンのある種の異性化にも効果がある。第２成分は、約１〜約１２の束縛指数および有効量の第VIII族金属を有する結晶性モレキュラーシーブを含む。
【００１９】
前記触媒系の第１成分は、通常、Ｃ8芳香族原料のキシレン成分の異性化に有効な第２成分について上流に当たる。この態様において、第１成分はエチルベンゼン変換の所望のレベルを達成するのに十分な量で用いられ、一般に全触媒系の量の約５％より多い量であり、例えば１０％より多く、例えば２５％より多く、例えば５０％より多く、例えば５５％より多く、例えば６０％より多く、例えば７５％より多く、例えば８０％より多い。
【００２０】
第１および第２成分に用いることができるモレキュラーシーブの具体例としては、大孔モレキュラーシーブおよび中孔モレキュラーシーブが含まれる。これらのモレキュラーシーブは、バエルロッシャー（Ch.Baerlocher）、メイヤー（W.H.Meier）およびオルソン（D.H.Olson）編「ゼオライト編成型のアトラス」（エルゼビエ社、第５編、２００１年）に記述され、これらは参照により本発明に取り込まれる。大孔モレキュラーシーブは、一般に約７Åより大きい孔サイズを有する。好適な大孔モレキュラーシーブの具体例としては、ＡＥＬ、ＭＯＲ、および＊ＢＥＡ構造型が含まれる。具体的な大孔モレキュラーシーブの具体例としては、ベータ（Beta）およびモルデナイト（mordenite）が含まれる。中孔モレキュラーシーブは、一般に約５Å〜約７Åの孔サイズを有する。好適な中孔モレキュラーシーブの具体例としては、ＡＥＬ、ＭＦＩ、ＭＥＬ、ＭＴＷ、ＭＷＷ、ＴＯＮ、ＭＴＴ、ＦＥＲおよびＭＦＳ構造型（ゼオライト命名に関するＩＵＰＡＣ委員会）を有するものが含まれる。好ましいモレキュラーシーブは１２以上のアルミナに対するシリカのモル比を有するアルミニウムケイ酸の形態である。具体的な中孔モレキュラーシーブの具体例としては、ＳＡＰＯ−１１、例えばＭＣＭ−２２、ＭＣＭ−４９およびＭＣＭ−５６のようなＭＣＭ−２２族のモレキュラーシーブ、ＺＳＭ−５、ＺＳＭ−１１、ＺＳＭ−１２、ＺＳＭ−２２、ＺＳＭ−２３、ＺＳＭ−３４、ＺＳＭ−３５、ＺＳＭ−４８およびＺＳＭ−５７が含まれる。
【００２１】
第１および第２成分のそれぞれのモレキュラーシーブは第VIII族金属に結合している。この第VIII族金属としては、プラチナ、パラジウム、イリジウム、ルテニウム、ロジウム、オスミウム、ニッケル、および鉄が含まれる。前記モレキュラーシーブに結合した第VIII族金属は、通常、希金属になる。この貴金属はプラチナ、パラジウム、イリジウム、ルテニウム、ロジウム、オスミウムである。好ましくは、ブラチナはモレキュラーシーブに結合している。第VIII族金属としては、元素状態（すなわち、ゼロ価）またはオキサイド、スルフィド、ハライド、カルボキシレートなどのような幾つかの他の触媒的に活性な形態の金属も含むことが意図されている。前記第VIII族金属は遊離金属（すなわち、ゼロ価）状態の成分に存在することは必ずしも必要ではなく、金属のオキサイド、ハイドロキサイド、またはスルフィドのような化合物として存在することもできると考えられている。前記第VIII族金属は、例えばこの成分がオキサイドまたはハイドロキサイドの状態の場合には、好ましくは還元状態である。前記第VIII族金属の還元された結合価状態は、水素のような還元剤が反応原料に含有されている場合、反応進行中にｉｎ  ｓｉｔｕで得ることができる。
【００２２】
前記第VIII族金属は、通常、競争的なイオン交換により第１および第２成分中に取り込むことになる。競争的なイオン交換により、モレキュラーシーブにおける第VIII族金属の良好なアキシャル分布が達成される。
【００２３】
本発明はいずれの操作理論にも限定されることが意図されていないが、ほとんどの第VIII族金属がモレキュラーシーブ内の孔にきめ細かく分散されるため、触媒系の低い芳香環飽和を伴った高いエチレン飽和活性の利点が得られる。前記第VIII族金属粒子がモレキュラーシーブの孔内にある場合、遷移状態の選択性のために、すなわち飽和した芳香族の反応遷移状態がモレキュラーシーブ中で形成されるには大きすぎるため、芳香族飽和は起こりえない。さらに、第VIII族金属粒子の高分散性のために、芳香族が１つ以上の第VIII族金属原子と接触することが保障される。提唱される理論の如何にかかわらず、前記プロセスはそれらに開示された改善された特性を有する。
【００２４】
競争的なイオン交換には、非水素化金属カチオンがモレキュラーシーブにおいて交換可能なイオンとして第VIII族金属カチオンと競合することを利用することが含まれる。競争的なイオン交換は、第１および第２成分のモレキュラーシーブを、例えばプラチナカチオンのような第VIII族金属カチオンの予め決められた量および例えばアンモニウムカチオンのような非水素化金属カチオンの予め決められた量を含む供給水溶液と接触させることにより実施することができる。
【００２５】
供給溶液における第VIII族カチオンに対する非水素化金属カチオンの比率は、供給溶液のｐＨ、前記成分の固有の酸性度、およびモレキュラーシーブと結合した第VIII族金属の量を含む多くの因子により変動することになる。前記供給溶液は、第VIII族カチオンに対する非水素化金属カチオンのモル比が約５００〜６０００の範囲となるように、通常調製される。好ましくは、第VIII族カチオンに対する非水素化金属カチオンのモル比は約７００〜２０００の範囲である。より好ましくは、第VIII族カチオンに対する非水素化金属カチオンのモル比は約９００〜１１００の範囲である。供給溶液に存在する非水素化金属カチオンおよび第VIII族カチオンの量は、最終触媒に含有される第VIII族金属の所望量に依存する。
【００２６】
通常、供給溶液のｐＨは４〜１０に維持される。上段床成分（エチルベンゼン変換に有効な成分）のモレキュラーシーブがシリカで選択活性化（selectivated）されている場合、供給水溶液のｐＨは、通常７以下のｐＨに維持され、好ましくは約６．５〜７の範囲に維持される。供給プロセスにおける供給溶液ｐＨの調整は通常、水酸化アンモニウムを含む水溶液を用いて行われる。
【００２７】
供給溶液用の第VIII族金属カチオンの具体例には、塩化プラチナ酸、塩化プラチナ、および硝酸テトラアミンプラチナ（II）および塩化ペンタアミンクロロイリジウム（III）のようなテトラアミンプラチナおよびテトラアミンパラジウム錯体が含まれる。供給溶液用の非水素化金属カチオンの好適な具体例には、アンモニウムのハロゲン化物または硝酸塩が含まれる。金属の取り込み後、前記触媒は通常、水で洗浄され、乾燥および石灰化される。
【００２８】
供給溶液用の非水素化金属カチオンの好適な具体例にはアンモニウムカチオンが含まれる。
【００２９】
第１および第２成分に存在する第VIII族金属の量は前記触媒成分の重量に基づいて例えば０．００１〜約１０重量％の範囲に変動させることができる。
【００３０】
第１触媒成分に関して、第VIII族金属は、好ましくは約０．００１〜約０．０５重量％、より好ましくは約０．０１〜０．０４重量％の範囲で存在することになる。もちろん、これは金属の性質により変動することになる。第VIII族金属がプラチナの場合、第１触媒成分に存在する第VIII族金属の量は、好ましくは全触媒成分の約０．０３重量％である。
【００３１】
第２触媒成分に関して、第VIII族金属は、好ましくは約０．００１〜約０．０３重量％、例えば約０．００７５〜０．０２重量％の範囲で存在することになる。もちろん、これは成分の性質により変動することになる。第VIII族金属がプラチナの場合、第２触媒成分に存在する量は、好ましくは全触媒成分の約０．０１重量％である。
【００３２】
本発明のプロセスの実施において、第１および第２触媒成分のいずれか又は両方と、本プロセスの温度および他の条件に耐えられる他の物質を一緒に調製してもよい。そのような基材物質には、粘土、シリカ、および／または金属酸化物のような無機酸化物物質が含まれる。前記金属酸化物は、天然由来でも、ゼラチン状析出物でも、シリカおよび金属酸化物の混合物を含むゲルの形態でもよい。モレキュラーシーブと混成できる天然由来の粘土には、モンモリロナイト（montmorillonite）およびカオリン（kaolin）族のものが含まれる。これらの族には、主な無機構成がハロイサイト（halloysite）、カオリナイト（kaolinite）、ディッカイト（dickite）、ナクライト（nacrite）およびアナウクサイト（anauxite）であるディクシー（Dixie）、マクナミー（McNamee）、ジョージアおよびフロリダ粘土またはその他として広く知られているスベントナイト（subbentonite）およびカオリンが含まれる。そのような粘土は、元々採掘された状態で、または初めに石灰化、酸処理または化学修飾された状態で用いることができる。
【００３３】
前述の物質に加えて、本発明で用いられるモレキュラーシーブは、シリカ−アルミナ−トリア（thoria）、シリカ−アルミナ−ジルコニア、シリカ−アルミナ−マグネシア、およびシリカ−マグネシア−ジルコニアのような３成分化合物ばかりでなく、アルミナ、シリカ−アルミナ、シリカ−マグネシア、シリカ−ジルコニア、シリカ−トリア、シリカ−ベリリア、シリカ−チタニアのような多孔性の基材物質と混成することができる。これらの成分の混合物も用いることができる。さらに、前記モレキュラーシーブは米国特許６，１９８，０１３号に記述された方法を用いたゼオライト基材物質と混成することができる。本文献の全内容は、参照により本発明に取り込まれる。好ましくは、結合剤はシリカである。
【００３４】
無水ベースのモレキュラーシーブ成分および無機酸化物基材の相対比率は、約１〜約９９重量％の範囲、より普通には乾燥混成物の約１０〜約８０重量％の範囲のモレキュラーシーブ含量で広く変動し得る。
【００３５】
本発明の触媒系の第１および第２成分は、第１成分が原料ストリームのエチルベンゼンを選択的にベンゼンへ脱エチル化し、一方、第２成分が原料のキシレンを選択的に異性化することを確保する多くの重要な側面において相互に異なることになる。これらの異なる性質を以下に記述する。
【００３６】
例えば、本発明の触媒系の各成分は通常、互いに相容れないキシレン分散特性を示すことになる。これらの特性は、１２０℃および０．６４±０．１１ｋＰａ（４．５±０．８ｍｍ水銀)のオルト−キシレン分圧において３０％平衡能のオルト−キシレンを吸着するのに必要な時間（分）を知ることにより決定することができる。本試験は米国特許４，１１７，０２６号、４，１５９，２８２号、およびＲｅ．３１，７８２号に記述され、これらの文献は引用により本発明に取り込まれる。オルト−キシレンの平衡能は本発明では、モレキュラーシーブ１００ｇ当たりキシレン１ｇより大きいものと定義される。本発明の触媒系において、エチルベンゼン変換に有効な第１触媒成分は、好ましくは約５０より大きなオルト−キシレン吸着時間（分）、好ましくは約１，２００より大きく１０，０００分未満のオルト−キシレン吸着時間（分）を有する。一方、第２の異性化成分は、好ましくは約５０分未満のオルト−キシレン吸着時間、好ましくは約１０分未満のオルト−キシレン吸着時間を有する。
【００３７】
エチルベンゼン変換成分
前記エチルベンゼン変換成分は、好ましくは約５０より大きなオルト−キシレン吸着時間（分）、好ましくは約１，２００より大きく１０，０００分未満のオルト−キシレン吸着時間（分）を有する。所望のキシレン分散特性は多くの方法により達成することができる。５０分の最小値における又はこれに近いオルト−キシレン分散時間では、前記触媒中で用いられるモレキュラーシーブの大きな結晶形態、すなわち１ミクロンより大きな平均結晶サイズを有するものを選択すれば十分である。しかしながら、より高い分散性を達成するためには、用いられるプロセス条件下で不活性な、シリカのようなコークスおよび／または酸化物の層を触媒粒子の表面に析出させることにより選択活性化することが望ましいといえる。前記成分粒子が選択活性化される場合、大結晶サイズおよび中結晶サイズのいずれのモレキュラーシーブも第１成分に用いることができる。
【００３８】
前記第１成分のモレキュラーシーブは、好ましくは第２触媒のモレキュラーシーブよりも高い酸活性を有する。好ましくは、前記第１触媒成分のモレキュラーシーブは第２成分のα値の少なくとも２倍のα値を有する。第２成分は通常３０以上のα値を有する。α値の測定操作は米国特許３，３５４，０７８号、ジャーナル・オブ・キャタリシス、第４巻、５２７頁（１９６５年）、第６巻、２７８頁（１９６６年）、第６１巻、３９５頁（１９８０年）に記述され、これらのその記述は参照により本発明に取り込まれる。本発明で用いられる試験の実験条件には、ジャーナル・オブ・キャタリシス、第６１巻、３９５頁に詳細に記述されるように５３８℃の定常温度および可変流速が含まれる。より高いα値はより活性な熱分解触媒に対応する。
【００３９】
好ましくは、第１成分は蒸気化されていない。蒸気化が第１成分のα値を上述の値に低下させるために用いられる場合、この蒸気化は典型的には、約１００℃〜約６００℃、例えば約１７５℃〜約３２５℃の温度で、約１％〜約１００％の蒸気、例えば約５０％〜約１００％の蒸気を含む雰囲気において、約６９Ｐａ−ａ〜約３４５ｋＰａ−ａ（０．０１ｐｓｉａ〜約５０ｐｓｉａ）の圧力で、約０．１〜約２４時間、例えば約３〜約６時間の間、第１成分を加熱することにより行われる。
【００４０】
前記第１成分がシリカで選択活性化される場合、これは前記触媒を液体担体において有機ケイ素化合物を用いて１又は複数の処理を施すことにより簡便に行われる。さらに、各処理に続いて、処理された物質が酸素含有雰囲気、例えば空気中において石灰化される。このような多工程の選択活性化の操作は米国特許５，４７６，８２３号に記述され、本文献の全ての内容は参照により本発明に取り込まれる。好ましくは、第１成分には、２〜４工程のシリカ選択活性化処理が施される。シリカ選択活性化される触媒が結合剤を含む場合、シリカのような非酸性の結合剤を用いることが好ましい。
【００４１】
前記第１触媒成分の選択活性化に用いられる有機ケイ素化合物は、例えば、シリコーン、シロキサン、シラン、またはこれらの混合物であり得る。これらの有機ケイ素化合物は分子当たり２以上のケイ素原子をもつことができる。これらの有機ケイ素化合物は、液体担体媒体と組み合わせて溶解性または液体に変換できるなら、純粋形態で固体であり得る。予備選択活性化剤として用いられるシリコーン、シロキサン、またはシラン化合物の分子量は約８０〜約２０，０００の範囲であり得、好ましくはおよそ１５０〜１０，０００の範囲内である。予備選択活性化シリコーン化合物には、ジメチルシリコーン、ジエチルシリコーン、フェニルメチルシリコーン、メチル水素シリコーン、エチル水素シリコーン、フェニル水素シリコーン、メチルエチルシリコーン、フェニルエチルシリコーン、ジフェニルシリコーン、メチルトリフルオロプロピルシリコーン、エチルトリフルオロプロピルシリコーン、ポリジメチルシリコーン、テトラクロロフェニルメチルシリコーン、テトラクロロフェニルエチルシリコーン、テトラクロロフェニル水素シリコーン、テトラクロロフェニルフェニルシリコーン、メチルビニルシリコーン、およびエチルビニルシリコーンが含まれる。前記予備選択活性化シリコーン、シロキサン、またはシラン化合物は直線状である必要はなく、例えばヘキサメチルシクロトリシロキサン、オクタメチルシクロテトラシロキサン、ヘキサフェニルシクロトリシロキサン、およびオクタフェニルシクロテトラシロキサンのような環状でもよい。これらの化合物の混合物も、他の官能基を持つシリコーンと同様に、予備選択活性化剤として用いることができる。
【００４２】
好ましくは、モレキュラーシーブの予備選択活性化に用いられる有機ケイ素化合物の動力学的直径は、有機ケイ素化合物のモレキュラーシーブ孔への進入およびそれに伴うモレキュラーシーブの内部活性の低下を回避するために、モレキュラーシーブの直径よりも長い。
【００４３】
好ましい有機ケイ素予備選択活性化剤には、特に予備選択活性化剤が有機担体に溶解し、または水溶性担体中で乳化する場合、ジメチルフェニルメチルシロキサン（例えば、Ｄｏｗ−５５０）およびフェニルメチルポリシロキサン（例えば、Ｄｏｗ−７１０）が含まれる。Ｄｏｗ−５５０およびＤｏｗ−７１０はミシガン州、ミッドランドのダウ・ケミカル社から入手できる。
【００４４】
好ましくは、前記有機ケイ素化合物用の液体担体は、分子当たり５以上、特に７以上の炭素原子を有する直鎖状、分枝状、または環状の炭化水素、例えばヘプタン、オクタン、ノナン、またはウンデカンのようなアルカンのような有機化合物である。これら有機化合物、例えばアルカンの沸点は約７０℃より高くてもよい。水素熱分解循環油のような低揮発性有機化合物の混合物は担体として用いることができる。特に好ましい有機担体はデカンおよびドデカンである。
【００４５】
有機ケイ素化合物の各含浸に続いて、前記触媒は２００℃を超えるが、モレキュラーシーブの結晶が悪影響を受ける温度未満で、約０．２℃／分〜５℃／分の速度で石灰化される。この石灰化温度は一般に６００℃未満であり、好ましくはおよそ３５０〜５５０℃の範囲内である。石灰化温度における石灰化の時間は１〜２４時間、例えば２〜６時間であり得る。好ましくは、前記触媒は３回の選択活性化操作に付される。
【００４６】
シリカ選択活性化に追加して、またはこれに代えて、前記第１触媒成分はコークス選択活性化に付すこともできる。この任意のコークス選択活性化は、典型的に前記触媒を熱分解性有機化合物の分解温度を超えて上昇した温度で、モレキュラーシーブの結晶化が悪影響を受ける温度未満で、当該熱分解性有機化合物と接触させることを含む。この接触温度は、例えば約６５０℃未満でもよい。このコークス選択活性化プロセスに用いることができる有機物質には、具体例を挙げれば、パラフィン、シクロパラフィン、オレフィン、シクロオレフィン、および芳香族のような炭化水素、アルコール、アルデヒド、エーテル、ケトン、およびフェノールのような酸素含有有機化合物、およびフラン、チオフェン、ピロール、およびピリジンのようなヘテロ環化合物が含まれる。水素助原料を、過剰なコークスの生成を止めるために用いることができる。コークス選択活性化に関する更に詳細な事項は米国特許４，１１７，０２６号に記述されており、本文献は参照により本発明に取り込まれる。シリカ選択活性化に続いてコークス選択活性化を組み合わせることにより、特定のキシレン分散性を獲得するために必要とされる有機ケイ素含浸処理工程の数を減らすことができる。
【００４７】
異性化成分
前記触媒系の第２成分はＣ8芳香族を含む原料中のキシレンの異性化に有効である。前記第２成分は、好ましくは約５０分未満のオルト−キシレン吸着時間を有し、この時間はさらに好ましくは約１０分未満である。これは、この成分中に０．０２〜０．０５ミクロンの平均結晶サイズを有する小結晶サイズのモレキュラーシーブを用いることにより達成される。前記触媒系の第二成分のモレキュラーシーブは、典型的には約３０以上のα値を有することになる。
【００４８】
好ましくは、前記第２モレキュラーシーブは、このモレキュラーシーブを用いて第VIII族金属の取り込みの前に、所望のα値を達成するために蒸気化が施される。
【００４９】
プロセス条件
本発明のプロセスにおいて用いられる条件は狭い範囲になるように定義されるものではないが、一般に、約２０４〜約５４０℃（４００〜１，０００°Ｆ）の温度、約１００〜約７，０００ｋＰａ−ａ（０〜１，０００ｐｓｉｇ）の圧力、０．１〜２００ｈｒ-1の重量時間当たり空間速度（ＷＨＳＶ）、約０．２〜約１０の炭化水素（ＨＣ）に対する水素（Ｈ2）モル比が含まれる。好ましくは、前記条件には、約３４３〜約４１３℃（６５０〜７７５°Ｆ）の温度、約４４５〜約２，８６０ｋＰａ−ａ（５０〜４００ｐｓｉｇ）の圧力、約３〜５０ｈｒ-1のＷＨＳＶ、約０．７〜約３のＨＣに対するＨ2モル比が含まれる。
【００５０】
一般に、本発明のプロセスは上述の触媒系を含む固定床において実施される。好ましい態様において、前記触媒系の第１および第２成分は単一反応槽における連続床に存在する。すなわち、エチルベンゼン変換に有効な本発明のプロセスで用いられる触媒系の成分は第１床を形成し、一方、キシレン異性化に有効な前記触媒系の他の成分は前記第１床下流の第２床を形成する。前記原料は、好ましくは軽量気体を途中で分離することなく第１から第２床へ直列に流れる。この配置に替えて、第１および第２床は、分離した反応槽、所望ならば異なるプロセス条件で操作が可能な反応槽に配置することができる。本発明の第１および第２触媒成分の前後に、追加の触媒床を設けることともできる。
【００５１】
前記変換プロセスの後に、前記異性化生成物はパラ−キシレンおよび／または他の望ましい１または複数のキシレンを単離するために処理することができる。したがって、例えば、前記異性化生成物は結晶化剤、膜分離単位、または選択的吸着単位のような様々なパラ−キシレン回収単位に供給することができ、最終的にパラ−キシレンを単離および回収することができる。残留異性化物からはＣ8よりも軽い生成物を取り除くことができる。残留異性化物中のＣ8よりも重い生成物は、さらに加工し、分画して取り出すことができる。パラ−キシレンが取り除かれたＣ8画分は異性化装置に再循環することができる。
【００５２】
本発明のプロセスの１つの結果は、熱平衡未満の量のパラ−キシレンを含有する原料の混合キシレン成分を、異性化装置からの生成物が熱平衡に少なくとも近い量のパラ−キシレンを含む程度まで変換することである。
【００５３】
本発明のプロセスのもう１つの結果は、最小限のキシレン損失で混合キシレン原料に含まれるエチルベンゼンの高い割合での変換である。例えば、５０重量％より高いエチルベンゼン変換レベルが、２重量％未満のキシレン損失レベルで達成することができる。
【実施例】
【００５４】
以下、実施例に基づき、本発明についてさらに詳細に説明する。なお、本発明は下記実施例に限定されるものではない。
【００５５】
実施例１（比較例）
芳香環族飽和に対するエチレン飽和の評価を２成分触媒系を用いて実施した。この２成分触媒系は４０重量％の上段床成分および６０重量％の下段床成分を含んだ。プラチナを初期湿性含浸（incipient  wetness  impregnation）により上段床成分に取り込み、プラチナを混合（mulling）しながら下段床成分に取り込んだ。
【００５６】
前記２成分触媒系の上段床成分は中結晶サイズを有するＺＳＭ−５より形成した。前記ＺＳＭ−５は、６５重量％のＺＳＭ−５および３５重量％のシリカ結合剤の重量比でシリカ結合剤と混成した。このシリカ結合ＺＳＭ−５を従来法により１／１６”直径円筒形粒子に押出し、次にデカン中７．８重量％ジメチルフェニルメチルポリシロキサンを用いた４連続含浸処理を含む多段階シリカ選択活性化操作を施した。各含浸の後に溶媒は取替え、前記触媒は窒素中で石灰化し、次に空気中で５３８℃に加熱した。次に、硝酸テトラアミンプラチナ（II）を用いた初期湿性含浸、続いて乾燥および空気石灰化により前記選択活性化された触媒にプラチナを取り込んだ。次に前記触媒をα値１５８まで蒸気化した。得られた触媒は０．１重量％のプナチナを含有した。
【００５７】
前記下段床成分は小結晶サイズを有するＺＳＭ−５より形成した。前記ＺＳＭ−５は、５０重量％のＺＳＭ−５および５０重量％のアルミナ結合剤の重量比でアルミナ結合剤と混成した。このアルミナ結合ＺＳＭ−５を従来法により０．１６ｃｍ（１／１６”）直径円筒形粒子に押出した。すなわち、塩化テトラアミンプラチナの形態で０．１重量％のプラチナを用いＺＳＭ−５およびアルミナ結合剤物質を混合しながら添加し、押出した。前記混合は米国特許Ｒｅ．３１，９１９号に記述された技術を用いて実施した。次に押出物は乾燥および空気中で石灰化を行った。次に前記触媒はα値１８まで蒸気化した。前記下段床成分は０．１重量％のプラチナを含有した。
【００５８】
前記２成分触媒系は、４２９℃（８０５°Ｆ）、１０ｈ-1ＷＨＳＶ、１：１のＨ2：ＨＣ、および１，６５３ｋＰａ−ａ（２２５ｐｓｉｇ）の全体圧力のマイクロユニットでエチルベンゼン変換を評価した。
【００５９】
前記評価で用いた原料は、０．７重量％非芳香族、０．６重量％トルエン、１８．７重量％エチルベンゼン、０．６重量％パラ−キシレン、６１．７重量％メタ−キシレン、１６．７重量％オルト−キシレン、１重量％の炭素数９以上の芳香族からなるＣ8芳香族原料である。前記触媒は、プラチナの２倍モルの硫黄を用いて３９９℃（７５０°Ｆ）および１，８２５ｋＰａ−ａ（２５０ｐｓｉｇ）において予備スルフィド化し、次に１１日間４２９℃（８０５°Ｆ）、１０ｈ-1ＷＨＳＶ、０．９：１のＨ2：ＨＣ、および１，３８４ｋＰａ−ａ（１８６ｐｓｉｇ）の全体圧力で脱エッジング（de-edged）を行った。その結果を下記表Ｉに示す。
【００６０】
【表１】
2008508088.tif 000004
【００６１】
実施例２（比較例）
芳香族環飽和に対するエチレン飽和の評価を２成分触媒系を用いて実施した。この２成分触媒系は３０重量％の上段床成分および７０重量％の下段床成分を含んだ。プラチナをイオン交換により上段床成分に取り込み、プラチナをイオン交換により下段床成分に取り込んだ。
【００６２】
前記上段床成分は、前記触媒成分が３工程の選択活性化操作に付され、５００のα値を有し、前記プラチナがイオン交換により前記選択活性化された触媒に取り込まれることを除き、実施例１の上段床と同様に調製された。前記イオン交換は５００ｍＬの水に硝酸テトラアミンプラチナ（II）（０．０３０ｇのプラチナ）を溶解し、次にこの溶液を８０℃（１７６°Ｆ）まで加熱して行った。次に、１００ｇの前記シリコン選択活性化触媒をこの溶液に浸した。前記溶液は８時間循環した。前記触媒を溶液から取り出し、蒸留水で洗浄、１２１℃（２５０°Ｆ）で乾燥、３５４℃（６６０°Ｆ）で１時間空気中で石灰化した。前記上段床成分は０．０３重量％のプラチナを含有し、５００のα値を有した。
【００６３】
前記下段床成分は、既にα値１０８に蒸気化された８０重量％ＺＳＭ−５および２０重量％シリカ結合剤を含む押出物を形成することにより調製された。次に、硝酸テトラアミンプラチナ（II）（０．０２ｇのプラチナ）を６００ｍＬの蒸留水に溶解し、この溶液のｐＨを１０重量％水酸化アンモニウムを含む溶液を用いてｐＨ８〜９に調整した。前記プラチナ含有溶液を３時間前記触媒上に循環させた。前記溶液のｐＨは、１０重量％水酸化アンモニウムを含む溶液を用いて取り込みの間ｐＨ８〜９に維持した。前記触媒を溶液から取り出し、蒸留水で洗浄、１２１℃（２５０°Ｆ）で乾燥、３４９℃（６６０°Ｆ）で３時間空気中で石灰化した。前記下段床成分は０．０１重量％のプラチナを含有し、１０８のα値を有した。
【００６４】
前記２成分触媒系は、３７６℃（７０９°Ｆ）、１０ｈ-1ＷＨＳＶ、１：１のＨ2：ＨＣ、および１，６５３ｋＰａ−ａ（２２５ｐｓｉｇ）の全体圧力のマイクロユニットでエチルベンゼン変換を評価した。
【００６５】
前記評価で用いた原料は、０．６重量％非芳香族、１．４重量％トルエン、１４．７重量％エチルベンゼン、１．３重量％パラ−キシレン、６２．８重量％メタ−キシレン、１８．８重量％オルト−キシレン、０．４重量％の炭素数９以上の芳香族からなるＣ8芳香族原料である。前記触媒は、プラチナの２０倍モルの硫黄を用いて３５７℃（６７５°Ｆ）および１，６５３ｋＰａ−ａ（２２５ｐｓｉｇ）において予備スルフィド化し、次に１６日間３９９℃（７５０°Ｆ）、１０ｈ-1ＷＨＳＶ、０．６：１のＨ2：ＨＣ、および１，４６６ｋＰａ−ａ（１９８ｐｓｉｇ）の全体圧力で脱エッジング（de-edged）を行った。その試験結果を下記表IIに示す。
【００６６】
【表２】
2008508088.tif 000005
【００６７】
実施例３
芳香族環飽和に対するエチレン飽和の評価を２成分触媒系について実施した。この２成分触媒系は３０重量％の上段床（第１）成分および７０重量％の下段床（第２）成分を含んだ。プラチナを競争的イオン交換により上段床成分および下段床成分に取り込んだ。
【００６８】
前記上段床成分は、前記プラチナが競争的イオン交換により前記選択活性化された触媒に取り込まれることを除き、実施例２の上段床と同様に調製された。前記触媒に取り込まれたプラチナ量は０．０３重量％であった。前記競争的イオン交換は、初めに２５０ｇの上段床成分を３００ｍＬカラムに充填することにより実施した。前記触媒はカラムを通して湿った空気を通過させることにより湿気をもたせた。次に、０．０５Ｎ硝酸アンモニウムを含む溶液をカラムを通して循環し、前記溶液のｐＨを１０重量％水酸化アンモニウムを含む溶液を用いてｐＨ６．５〜７．０に調整した。硝酸テトラアミンプラチナ（II）（２５０ｍＬの蒸留水に０．０７５ｇのプラチナが溶解された）溶液を４時間をかけて硝酸アンモニウムタンクに加えた。プラチナ交換溶液におけるプラチナに対する硝酸アンモニウムのモル比は９７６であった。前記プラチナ交換溶液は約４８時間にわたり触媒床を通して循環した。この間、ｐＨは１０重量％水酸化アンモニウムを含む溶液を用いて継続的にｐＨ６．５〜７．０に維持された。前記触媒は蒸留水で洗浄、１２１℃（２５０°Ｆ）で乾燥、３４９℃（６６０°Ｆ）で３時間空気中で石灰化した。前記上段床成分は０．０３重量％のプラチナを含有した。
【００６９】
前記下段床成分は、前記プラチナが競争的イオン交換により前記触媒に取り込まれたことを除き、実施例２の下段床と同様に調製された。取り込まれたプラチナ量は０．０１重量％であった。前記競争的イオン交換は、初めに１，２９８ｇの下段床成分を１Ｌカラムに充填することにより実施した。その後、前記成分はカラムを通して湿った空気を通過させることにより湿気をもたせた。次に、０．０５Ｎ硝酸アンモニウム溶液３，８９４ｇをカラムを通して循環し、前記溶液のｐＨを１０重量％水酸化アンモニウムを含む溶液を用いてｐＨ８〜９に調整した。硝酸テトラアミンプラチナ（II）（２５０ｍＬの蒸留水に０．１３ｇのプラチナが溶解された）溶液を４時間をかけて硝酸アンモニウムタンクに加えた。プラチナに対する硝酸アンモニウムのモル比は２，９２１であった。前記プラチナ交換溶液は約１２時間にわたり前記成分上を循環した。この間、前記ｐＨは１０重量％水酸化アンモニウムを含む溶液を用いて継続的に維持された。前記成分は蒸留水で洗浄、１２１℃（２５０°Ｆ）で乾燥、３４９℃（６６０°Ｆ）で３時間空気中で石灰化した。前記下段床成分は０．０１重量％のプラチナを含有した。
【００７０】
前記２成分触媒系について、３５７℃（６７５°Ｆ）、１０ｈ-1ＷＨＳＶ、１：１のＨ2：ＨＣ、および１，６５３ｋＰａ−ａ（２２５ｐｓｉｇ）の全体圧力のマイクロユニットでエチルベンゼン変換を評価した。
【００７１】
前記評価で用いた原料は、０．７重量％非芳香族、１．４重量％トルエン、１４．６重量％エチルベンゼン、１．３重量％パラ−キシレン、６３．１重量％メタ−キシレン、１８．８重量％オルト−キシレン、０．１重量％の炭素数９以上の芳香族からなるＣ8芳香族原料である。前記触媒は、プラチナの２０倍モルの硫黄を用いて３５７℃（６７５°Ｆ）および１，６５３ｋＰａ−ａ（２２５ｐｓｉｇ）において予備スルフィド化し、次に３日間４１３℃（７７５°Ｆ）、１０ｈ-1ＷＨＳＶ、１：１のＨ2：ＨＣ、および１，６５３ｋＰａ−ａ（２２５ｐｓｉｇ）の全体圧力で脱エッジング（de-edged）を行った。その結果を下記表IIIに示す。
【００７２】
【表３】
2008508088.tif 000006
【００７３】
表IIIの結果は、前記触媒が低い芳香族環損失の下に高いエチレン飽和で優れたエチルベンゼン変換を行うことを示している。
【００７４】
実施例４
触媒系Ａおよび触媒系Ｂをエチルベンゼン変換および芳香族環損失について評価した。
【００７５】
触媒系Ａは、それが５０重量％の上段床および５０重量％の下段床を含むことを除き、実施例１の触媒系と同様である。触媒系Ａは１０ｈ-1ＷＨＳＶ、１：１のＨ2：ＨＣ、１，６５３ｋＰａ−ａ（２２５ｐｓｉｇ）の全体圧力、および３８１℃（７２１°Ｆ）〜４３６℃（８１７°Ｆ）の温度範囲の条件下で運転された。本試験で用いた原料は、１０．３重量％エチルベンゼン、１．２重量％パラ−キシレン、６１．８重量％メタ−キシレン、２６．７重量％オルト−キシレンからなるＣ8芳香族原料である。
【００７６】
触媒系Ｂの上段および下段床は、それが２５重量％の上段床および７５重量％の下段床を含むことを除き、実施例３と同様である。触媒系Ｂは１０ｈ-1ＷＨＳＶ、１：１のＨ2：ＨＣ、１，６５３ｋＰａ−ａ（２２５ｐｓｉｇ）の全体圧力、および３４１℃（６４６°Ｆ）〜３７１℃（６９９°Ｆ）の温度範囲の条件下で運転された。本試験の実施前に、触媒系Ｂは、２日間４０４℃（７６０°Ｆ）、１０ｈ-1ＷＨＳＶ、１：１のＨ2：ＨＣ、および１，６５３ｋＰａ−ａ（２２５ｐｓｉｇ）の全体圧力で脱エッジング（de-edged）を行った。本試験で用いた原料は、０．３重量％非芳香族、０．４重量％トルエン、１２．９重量％エチルベンゼン、１．２重量％パラ−キシレン、６６．５重量％メタ−キシレン、１８．４重量％オルト−キシレン、０．３重量％の炭素数９以上の芳香族からなるＣ8芳香族原料である。
【００７７】
本試験の結果は図に示した。
【００７８】
図における結果は、触媒系Ｂが低い変換温度で低い芳香族環損失が低いことを示している。
【図面の簡単な説明】
【００７９】
【図１】実施例４の触媒系について、芳香環損失［モル％］に対してプロットされたエチルベンゼン変換［モル％］のグラフを示す図である。
【図１】
2008508088.tif 000007
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
１０，０００より大きな芳香族環飽和に対するエチレン飽和比を示す２成分触媒系であって、
（ａ）前記触媒系の容積で５％以上存在し、エチルベンゼン変換に有効であり、１〜１２の束縛指数（Constraint  Index）を有する第１モレキュラーシーブおよび有効量の第VIII族金属を含む第１成分であり、ここで、前記第VIII族金属は競争的イオン交換により前記第１成分に取り込まれることを特徴とする第１成分、および
（ｂ）キシレン異性化に有効であり、１〜１２の束縛指数（Constraint  Index）を有する第２モレキュラーシーブおよび有効量の第VIII族金属を含む第２成分
を含む、２成分触媒系。
【請求項２】
前記第１成分、または前記第１成分および前記第２成分の両者が中孔サイズを有することを特徴とする請求項１に記載の２成分触媒系。
【請求項３】
前記第１モレキュラーシーブが大孔を有することを特徴とする請求項１に記載の２成分触媒系。
【請求項４】
前記第１成分、または前記第１成分および前記第２成分の両者が非アルミナ結合剤を含むことを特徴とする請求項１〜３のいずれか１項に記載の２成分触媒系。
【請求項５】
前記結合剤がシリカであることを特徴とする請求項４に記載の２成分触媒系。
【請求項６】
前記第１成分が、前記触媒系の容積で１０％以上存在することを特徴とする請求項１〜５のいずれか１項に記載の２成分触媒系。
【請求項７】
前記第１成分に存在する前記第VIII族金属の量が、前記第１成分の重量に基づいて０．０１〜０．０４重量％の範囲内の量であることを特徴とする請求項１〜６のいずれか１項に記載の２成分触媒系。
【請求項８】
前記第２成分に存在する前記第VIII族金属の量が、前記第２成分の重量に基づいて０．００７５〜０．０２重量％の範囲内の量であることを特徴とする請求項１〜７のいずれか１項に記載の２成分触媒系。
【請求項９】
前記第１成分および前記第２成分に存在する前記第VIII族金属がプラチナであることを特徴とする請求項１〜８のいずれか１項に記載の２成分触媒系。
【請求項１０】
前記第１モレキュラーシーブおよび前記第２モレキュラーシーブが、モルデナイト（mordenite）、ベータ（Beta）、ＭＣＭ−２２族モレキュラーシーブ、ＺＳＭ−５、ＺＳＭ−１１、ＺＳＭ−１２、ＺＳＭ−２２、ＺＳＭ−２３、ＺＳＭ−３４、ＺＳＭ−３５、ＺＳＭ−４８、およびＺＳＭ−５７からなる群から選択されることを特徴とする請求項１〜９のいずれか１項に記載の２成分触媒系。
【請求項１１】
前記第１成分が、前記第２成分のα値の２倍以上のα値を有することを特徴とする請求項１〜１０のいずれか１項に記載の２成分触媒系。
【請求項１２】
前記第２成分が３０以上のα値を有することを特徴とする請求項１〜１１のいずれか１項に記載の２成分触媒系。
【請求項１３】
請求項１〜１２のいずれか１項に記載の２成分触媒系を調製するプロセスであって、
（ｉ）前記第１モレキュラーシーブを非水素化金属カチオンおよび第VIII族金属カチオンを含有する第１供給水溶液と接触することにより、第VIII族金属を前記第１成分の前記第１モレキュラーシーブ内へ０．０１〜０．０４重量％の範囲の量でイオン交換する工程であって、
前記第１モレキュラーシーブ内に前記第VIII族カチオンをイオン交換するのに有効な条件下で、前記非水素化金属カチオンおよび第VIII族金属カチオンが、５００〜６，０００の範囲のモル比で供給水溶液に存在することを特徴とする工程、および
（ii）前記第２モレキュラーシーブを非水素化金属カチオンおよび第VIII族金属カチオンを含有する第２供給水溶液と接触することにより、第VIII族金属を前記第２成分の前記第２モレキュラーシーブ内へ０．００７５〜０．０２重量％の範囲の量でイオン交換する工程であって、
前記第２モレキュラーシーブ内に前記第VIII族カチオンをイオン交換するのに有効な条件下で、前記非水素化金属カチオンおよび第VIII族金属カチオンが、５００〜６，０００の範囲のモル比で供給水溶液に存在することを特徴とする工程
を含むプロセス。
【請求項１４】
前記第VIII族金属が競争的イオン交換により前記第１成分に取り込まれることを特徴とする請求項１３に記載のプロセス。
【請求項１５】
前記第１成分を、前記モレキュラーシーブをケイ素化合物と接触させて選択活性化されたモレキュラーシーブを得て、引き続き当該選択活性化されたモレキュラーシーブを石灰化することを含む少なくとも１つの操作に付されることにより修飾することを特徴とする請求項１４または１５に記載のプロセス。
【請求項１６】
前記第１成分が、３回の選択活性化操作に付されることを特徴とする請求項１５に記載のプロセス。
【請求項１７】
前記第VIII族金属が、前記選択活性化操作の完了後に前記触媒系に取り込まれることを特徴とする請求項１５または１６に記載のプロセス。
【請求項１８】
前記第１および第２供給溶液のｐＨが１０未満に維持されることを特徴とする請求項１３〜１７のいずれか１請求項に記載のプロセス。
【請求項１９】
前記第１モレキュラーシーブがシリカを用いて選択活性化され、前記供給溶液のｐＨが７未満に維持されることを特徴とする請求項１３〜１７のいずれか１項に記載のプロセス。
【手続補正２】
【補正対象書類名】明細書
【補正対象項目名】００２０
【補正方法】変更
【補正の内容】
【００２０】
第１および第２成分に用いることができるモレキュラーシーブの具体例としては、大孔モレキュラーシーブおよび中孔モレキュラーシーブが含まれる。これらのモレキュラーシーブは、バエルロッシャー（Ch.Baerlocher）、メイヤー（W.H.Meier）およびオルソン（D.H.Olson）編「ゼオライト編成型のアトラス」（エルゼビエ社、第５編、２００１年）に記述されている。大孔モレキュラーシーブは、一般に約７Åより大きい孔サイズを有する。好適な大孔モレキュラーシーブの具体例としては、ＡＥＬ、ＭＯＲ、および＊ＢＥＡ構造型が含まれる。具体的な大孔モレキュラーシーブの具体例としては、ベータ（Beta）およびモルデナイト（mordenite）が含まれる。中孔モレキュラーシーブは、一般に約５Å〜約７Åの孔サイズを有する。好適な中孔モレキュラーシーブの具体例としては、ＡＥＬ、ＭＦＩ、ＭＥＬ、ＭＴＷ、ＭＷＷ、ＴＯＮ、ＭＴＴ、ＦＥＲおよびＭＦＳ構造型（ゼオライト命名に関するＩＵＰＡＣ委員会）を有するものが含まれる。好ましいモレキュラーシーブは１２以上のアルミナに対するシリカのモル比を有するアルミニウムケイ酸の形態である。具体的な中孔モレキュラーシーブの具体例としては、ＳＡＰＯ−１１、例えばＭＣＭ−２２、ＭＣＭ−４９およびＭＣＭ−５６のようなＭＣＭ−２２族のモレキュラーシーブ、ＺＳＭ−５、ＺＳＭ−１１、ＺＳＭ−１２、ＺＳＭ−２２、ＺＳＭ−２３、ＺＳＭ−３４、ＺＳＭ−３５、ＺＳＭ−４８およびＺＳＭ−５７が含まれる。
【手続補正３】
【補正対象書類名】明細書
【補正対象項目名】００３６
【補正方法】変更
【補正の内容】
【００３６】
例えば、本発明の触媒系の各成分は通常、互いに相容れないキシレン分散特性を示すことになる。これらの特性は、１２０℃および０．６４±０．１１ｋＰａ（４．５±０．８ｍｍ水銀）のオルト−キシレン分圧において３０％平衡能のオルト−キシレンを吸着するのに必要な時間（分）を知ることにより決定することができる。本試験は米国特許４，１１７，０２６号、４，１５９，２８２号、およびＲｅ．３１，７８２号に記述されている。オルト−キシレンの平衡能は本発明では、モレキュラーシーブ１００ｇ当たりキシレン１ｇより大きいものと定義される。本発明の触媒系において、エチルベンゼン変換に有効な第１触媒成分は、好ましくは約５０より大きなオルト−キシレン吸着時間（分）、好ましくは約１，２００より大きく１０，０００分未満のオルト−キシレン吸着時間（分）を有する。一方、第２の異性化成分は、好ましくは約５０分未満のオルト−キシレン吸着時間、好ましくは約１０分未満のオルト−キシレン吸着時間を有する。
【手続補正４】
【補正対象書類名】明細書
【補正対象項目名】００４６
【補正方法】変更
【補正の内容】
【００４６】
シリカ選択活性化に追加して、またはこれに替えて、前記第１触媒成分はコークス選択活性化に付すこともできる。この任意のコークス選択活性化は、典型的に前記触媒を熱分解性有機化合物の分解温度を超えて上昇した温度で、モレキュラーシーブの結晶が悪影響を受ける温度未満で、当該熱分解性有機化合物と接触させることを含む。この接触温度は、例えば約６５０℃未満でもよい。このコークス選択活性化プロセスに用いることができる有機物質には、具体例を挙げれば、パラフィン、シクロパラフィン、オレフィン、シクロオレフィン、および芳香族のような炭化水素、アルコール、アルデヒド、エーテル、ケトン、およびフェノールのような酸素含有有機化合物、およびフラン、チオフェン、ピロール、およびピリジンのようなヘテロ環化合物が含まれる。水素助原料を、過剰なコークスの生成を止めるために用いることができる。コークス選択活性化に関する更に詳細な事項は米国特許４，１１７，０２６号に記述されている。シリカ選択活性化に続いてコークス選択活性化を組み合わせることにより、特定のキシレン分散性を獲得するために必要とされる有機ケイ素含浸処理工程の数を減らすことができる。
【手続補正５】
【補正対象書類名】図面
【補正対象項目名】図１
【補正方法】変更
【補正の内容】
【図１】
2008508088.tif 000008
【国際調査報告】
2008508088.tif 000009
2008508088.tif 000010
2008508088.tif 000011
2008508088.tif 000012
2008508088.tif 000013